СПОСОБ СПЕКАНИЯ АГЛОМЕРАТА
SINTERING METHOD OF AGGLOMERATE

Изобретение относится к области металлургии и может быть использовано для спекания агломерата.
Наиболее близким по технической сути к предлагаемому способу является способ спекания агломерата на агломерационной машине ленточного типа (Воскобойников В.Г., Кудрин В.А., Якушев A.M. Общая металлургия. - М.: Металлургия, 1998. - с.48).
Способ заключается в загрузке на движущуюся ленту агломерационной машины смешанной и окомкованной шихты, состоящей из железосодержащих материалов, кокса, известняка и влаги, нагреве верхнего слоя шихты до температуры 1200-1300°С, при которой воспламеняется кокс, и просасывании атмосферного воздуха через слой загруженной шихты для подачи кислорода в зону горения кокса.
К недостаткам указанного способа следует отнести высокую себестоимость агломерата из-за применения кокса (4-6% от массы шихты), который является наиболее дорогим шихтовым материалом процесса.
Задачей изобретения является снижение себестоимости агломерата.
Поставленный технический результат достигается тем, что в предлагаемом способе спекания агломерата, включающем дробление и обогащение железной руды, смешивание и окомкование шихты, состоящей из железосодержащих материалов, известняка и влаги, загрузку окомкованной шихты слоем постоянной толщины 20-200 мм на движущуюся ленту агломерационной машины, причем нагрев всей поверхности загруженного слоя шихты до температуры спекания 1500°С осуществляют излучением нескольких оптических квантовых генераторов большой плотности энергии - лазеров, расположенных над лентой.
Изобретение обладает новизной, что следует из сравнения с прототипом, и изобретательским уровнем, так как явно не следует из существующего уровня техники, практически осуществимо в действующих фабриках для производства агломерата.
Способ спекания агломерата осуществляется следующим образом.
Шихтовые материалы железорудный концентрат, колошниковую пыль из газоочисток доменных печей, возврат, известняк и воду загружают в барабан-окомкователь для тщательного смешивания. Затем смешанную и окомкованную шихту загружают слоем постоянной толщины 20-200 мм на движущуюся ленту агломерационной машины, над которой расположены несколько оптических квантовых генераторов большой плотности энергии - лазеров (Физическая энциклопедия. - М.: Советская энциклопедия, 1990, том 2. - с.549), излучением которых нагревают всю поверхность слоя шихты до температуры спекания 1500°С. Таким образом получают агломерат без использования кокса.